(57)【要約】【課題】樹脂成型物は熱伝導率が高＜、木材に比ぺ熱を伝え易い。従って、樹脂成型物を使用した場合、太陽光を直接受け、太陽熱で加温され、温度上昇により熱伸びが発生し、樹脂の熱膨張による伸び、反り、たわみなどが生じる。樹脂成型物に伸び、反り、たわみなどが生じると、樹脂成型物の接合に支障が生じ、周囲に施されたシーリング材、接着剤に負荷が掛かり、割れが入ったり、剥離が生じる。【解決手段】日射反射率の高い顔料を分散成型した樹脂成型物は太陽光を反射することで、樹脂成型物の表面温度上昇が抑えられ、樹脂成型物に歪が生じず、周囲に施されたシーリング材、接着剤への負荷が少な＜、割れ、ひずみが防げる。【選択図】　　　　なし【特許請求の範囲】
【請求項１】
日射反射率の高い顔料を分散した押出成型したことを特徴とする赤外線反射機能を有する樹脂成型物。
【請求項２】
顔料と樹脂とを主成分とし、顔料は近外線領域で反射を示し、ＪＩＳ　Ａ　５７５９に定義される日射反射率が３０％以上で、可視光線透過率を２０％以上になるよう、有機系または有機系および無機系の太陽熱遮蔽顔料を分散してなる請求項１記載の赤外線反射機能を有する樹脂成型物。
【請求項３】
有機系または有機系および無機系の太陽熱遮蔽顔料は、粒子径が０．１μｍ〜５０μｍの範囲において、樹脂組成物と太陽熱遮蔽顔料との固形物量比は、１００／０．５〜１００／４０である請求項１、請求項２記載の赤外線反射機能を有する樹脂成型物。
【発明の詳細な説明】
【０００１】
【発明が属する技術分野】
本発明は、赤外線反射機能を有する樹脂成型物に関するものである。
【０００２】
【従来の技術】
従来の樹脂成型物は一般顔料を使用して押出し成型した樹脂組成物である。
【０００３】
樹脂デッツキは押出し成型で作られ、耐食性に優れている。
【０００４】
【発明が解決しようとする課題】
樹脂成型物は熱伝導率が高＜、木材に比ぺ熱を伝え易い。従って、樹脂成型物を使用した場合、太陽光を直接受け、太陽熱で加温され、温度上昇により熱伸びが発生し、樹脂の熱膨張による伸び、反り、たわみなどが生じる。
【０００５】
樹脂成型物に伸び、反り、たわみなどが生じると、樹脂成型物の接合に支障が生じ、周囲に施されたシーリング材、接着剤に負荷が掛かり、割れが入ったり、剥離が生じる。
【０００６】
本発明の目的は前記従来例の不都合を解消し、樹脂成型物の温度上昇を抑え、従来の問題点を解決した赤外線反射機能を有する樹脂成型物を提供することにある。
【０００７】
【課題を解決するための手段】
本発明は前記目的を達成するため、太陽熱遮蔽顔料を０．１μｍ〜５０μｍに分散した樹脂ペレットで押し出し成型した事を要旨としたものである。必ずしも太陽熱遮蔽顔料を全体に押出し成型するのではなく、樹脂成型物の表層部のみに押出し成型しても良い。
【０００８】
太陽熱遮蔽樹脂ペレットは、顔料とビヒクルとを主成分とし、顔料は近赤外線領域で反射を示し、ＪＩＳ　Ａ５７５９に定義される日射反射率が３０％以上で、有機系または有機系および無機系の太陽熱遮蔽顔料を単独又は複数混合分散してなる事を要旨としたものである。
【０００９】
請求項１記載の本発明によれば、日射反射率の高い顔料太陽熱遮蔽樹脂ペレットで押し出し成型した樹脂成型物は耐候性の向上も得られる。
【００１０】
さらに、日射反射率の高い顔料を分散成型した樹脂成型物は太陽光を反射することで、樹脂成型物の表面温度上昇が抑えられ、樹脂成型物に歪が生じず、周囲に施されたシーリング材、接着剤への負荷が少な＜、割れ、ひずみが防げる。
【００１１】
しかも、太陽熱遮蔽顔料を０．１μｍ〜５０μｍに分散し、樹脂組成物と太陽熱遮蔽顔料との固形物重量比は、１００／０．５〜１００／４０で分散しして有るので、今までの樹脂成型物の素材観を維持しながら、遮熱効果が得られる。
【００１２】
【発明の実施の形態】
以下、本発明の樹脂成型物形態を図面で詳細に説明する。図１は本発明の実施形態を示す縦断側面である。
【００１３】
太陽熱遮蔽樹脂ペレットは塩化ビニル樹脂が押出速度などの生産性、強度、加工性に優れて好適である。
【００１４】
本発明の赤外線反射機能を有する樹脂成型物は、太陽光遮蔽顔料を分散した太陽熱遮蔽樹脂ペレットと熱可塑性樹脂とを溶融混練して組成物を得、これを、押出機により成型して得ることができる。
上記組成物としては、上記太陽熱遮蔽樹脂ペレットと熱可塑性樹脂と含有していれば、その他の組成を含有するものであっても良く、上記その他の成分としては、充填材、改質剤、熱安定剤、可塑剤、酸化防止剤、光安定剤、滑剤、帯電防止剤、難燃剤等を挙げることができる。
太陽熱遮蔽顔料と熱可塑性樹脂を直接混合し、充填材、改質剤、熱安定剤、可塑剤、酸化防止剤、光安定剤、滑剤、帯電防止剤、難燃剤等を分散しながら押出機により成型してもよい。
【００１５】
上記熱可塑性樹脂としては、通常、樹脂を成形するのに主成分として用いられる樹脂を使用することができ、特に限定されないが、例えば、アクリロニトリルブタジエンスチレン樹脂、アクリロニトリルスチレンアクリル樹脂、塩化ビニル系樹脂、塩化ビニリデン系樹脂、ポリエチレン系樹脂、ポリプロピレン系樹脂、メタアクリル酸系樹脂、メタアクリル酸エステル系樹脂、ポリエステル系樹脂、ポリスチレン系樹脂、ポリカーボネート樹脂等が挙げられる。好ましくは、アクリロニトリルブタジエンスチレン樹脂であるが、これらの熱可塑性樹脂としては、単独で使用されてもよく、２種以上が併用されても良い。
【００１６】
顔料は、近赤外線領域で反射を示す着色顔料であり、ＪＩＳ　Ａ５７５９に定義される日射反射率が３０％以上で、有機系および／または無機系の顔料を分散し単独又は複数を混合してなるものである。
【００１７】
太陽遮蔽顔料としては、下記のものから選定する。
太陽熱遮蔽顔料１：タイペークＣＲ−９７　　石原産業（株）製
太陽熱遮蔽顔料２：タイペークＴＴＯ−５５　石原産業（株）製
太陽熱遮蔽顔料３：ＦＡＳＴＯＧＥＮ　ＢＵＬＥ　ＲＳＫ　大日本インキ化学工業（株）製
太陽熱遮蔽顔料４：ＮａｎｏＴｅｋ　（ＴｉＯ２）シーアイ化成（株）製
太陽熱遮蔽顔料５：ＮａｎｏＴｅｋ　（コバルトブルー）シーアイ化成（株）製
太陽熱遮蔽顔料６：ＮａｎｏＴｅｋ　（コバルトグリーン）シーアイ化成（株）製
太陽熱遮蔽顔料７：ＮａｎｏＴｅｋ　（Ｆｅ２Ｏ３）シーアイ化成（株）製
太陽熱遮蔽顔料８：ＦＡＳＴＯＧＥＮ　ＳＵＰＥＲ　ＢＬＡＣＫ大日本インキ化学工業（株）製
太陽熱遮蔽顔料９：パリオゲン　Ｓｃｈｗａｒｚ　　Ｓ００８４　　ＢＡＳＦ社　製
太陽熱遮蔽顔料１０：パリオトールブラック　Ｌ００８４　　ＢＡＳＦ社　製
太陽熱遮蔽顔料１１：ＳＹＭＵＬＥＲ　ＦＡＳＴ　ＹＥＬＬＯＷ　４１９２　大日本インキ化学工業（株）製
太陽熱遮蔽顔料１２：ＦＡＳＴＯＧＥＮ　ＳＵＰＥＲ　ＭＡＧＥＮＴＡ　ＲＨ大日本インキ化学工業（株）製上記顔料に限らず、太陽熱を遮蔽するものであれば良い。
【００１８】
次に、本発明の赤外線反射機能を有する樹脂成型物の性能を確認するために行った試験について説明する。
＜配合例１　Ｎ−６＞
太陽熱遮蔽顔料を使用した赤外線反射機能を有する樹脂成型物の配合例を示す。
2004115556.tif 000002
＜配合例２Ｙ−２２−７０Ｈ＞
太陽熱遮蔽顔料を使用した赤外線反射機能を有する樹脂成型物の配合例を示す。
2004115556.tif 000003
＜比較配合１　Ｎ−６＞
一般顔料を使用した樹脂成型物の配合例を示す。
2004115556.tif 000004
＜比較配合２Ｙ−２２−７０Ｈ＞
一般顔料を使用した樹脂成型物の配合例を示す。
2004115556.tif 000005
【００１９】
樹脂成型物の調整方法として、小型押出機でテストピースを作成した。
【００２０】
【実施例】
＜実験１＞
実験方法は財団法人塗料工業会　Ｎ−６で一般樹脂成型物の試験板と、赤外線反射機能を有する樹脂成型物におのおの赤外ランプを約２０分間照射した。
＜実験２＞
実験方法は財団法人塗料工業会　Ｙ−２２−７０Ｈで一般樹脂成型物の試験板と、赤外線反射機能を有する樹脂成型物おのおの赤外ランプを約２０分間照射した。
【００２１】
図２に分光反射性能の差を示す。
【００２２】
この図３からも知見できるように、赤外線反射機能を有する樹脂成型物と一般樹脂成型物の表面温度が最大で約１４℃低下した、この事は分光反射率との関係を示している。
【００２３】
【発明の効果】
以上述べたように本発明の赤外線反射機能を有する樹脂成型物自体の表面温度上昇が抑えられ、樹脂成型物に歪が生じず、周囲に施された接着剤、シーリング材への負荷が少なく、割れが入り難く、雨水の侵入が防げる。
【図面の簡単な説明】
【図１】本発明の赤外線反射機能を有する樹脂成型物実施形態の一例を示す縦断側面図である。
【図２】分光反射性能を示すグラフである。
【図３】表面温度の変化を示すグラフである。
【図４】遮熱性を評価するための装置の一例を示す概略図である。
【符号の説明】
１…太陽熱遮蔽顔料使用押出し成型部
２…一般顔料使用押出し成型部
３…記録計
４…白熱灯
５…電源
【図１】
2004115556.tif 000006
【図２】
2004115556.tif 000007
【図３】
2004115556.tif 000008
【図４】
2004115556.tif 000009